(57)【要約】      （修正有）【課題】洗濯可能であること、耐光性、耐摩耗性、防水性、安価な製造、多様な基体（特に布）に対する応用可能性等の所望の特性を備えながら、多様な色を反射することができる反射物品及び反射膜を形成するための方法の提供。【解決手段】（ａ）第一基板６を提供し、その上にリリース可能接着層５を形成するステップと、（ｂ）リリース可能な接着層に反射粒子３を適用するステップであって、反射粒子がリリース可能な接着層内に部分的に埋め込まれる、ステップと、（ｃ）反射粒子及びリリース可能な接着層の上に顔料４を適用するステップと、（ｄ）顔料が完全には反射粒子を覆わないように顔料の一部を除去するステップと、（ｅ）顔料及び反射粒子の上に反射層２を形成するステップとを備える。本発明は更に上記方法に従って形成された反射膜を用いて反射物品１を製造する。【選択図】図２
2014111360.tif 000002
【特許請求の範囲】
【請求項１】
反射膜を形成するための方法であって、
（ａ）第一基板を提供して、該第一基板の上にリリース可能な接着層を形成するステップと、
（ｂ）前記リリース可能な接着層に反射粒子を適用するステップであって、前記反射粒子が前記リリース可能な接着層内に部分的に埋め込まれる、ステップと、
（ｃ）前記反射粒子及び前記リリース可能な接着層の上に顔料を適用するステップと、
（ｄ）前記顔料が完全には前記反射粒子を覆わないように前記顔料の一部を除去するステップと、
（ｅ）前記顔料及び前記反射粒子の上に反射層を形成するステップとを備えた方法。
【請求項２】
反射物品を製造するための方法であって、
請求項１に記載のステップ（ａ）からステップ（ｅ）を備え、
（ｆ）第二基板を適用して、ホットグルーを用いて、ステップ（ｅ）によって形成された前記反射層を前記第二基板に接着するステップと、
（ｅ）前記リリース可能な接着層から前記第一基板を取り外すステップとを更に備えた方法。
【請求項３】
ステップ（ｃ）とステップ（ｄ）との間に、前記反射粒子に圧力を印加するステップを更に備えた請求項１又は２に記載の方法。
【請求項４】
前記第一基板がポリエチレンテレフタレート（ＰＥＴ）を備える、請求項１又は２に記載の方法。
【請求項５】
前記反射粒子がガラス粒子を備える、請求項１又は２に記載の方法。
【請求項６】
前記顔料がポリウレタン着色ペーストを備える、請求項１又は２に記載の方法。
【請求項７】
前記反射層がアルミニウムを備える、請求項１又は２に記載の方法。
【請求項８】
前記反射粒子が、静電的に埋め込むことによって前記リリース可能な接着層に適用される、請求項１又は２に記載の方法。
【請求項９】
前記第二基板が布である、請求項２に記載の方法。
【発明の詳細な説明】
【技術分野】
【０００１】
本発明は、反射膜を形成するための方法に係り、また、形成された反射膜を用いて反射物品、特に高反射性の反射布を製造するための方法に関し、その反射布は要求に応じて異なる色を示すことができる。
【背景技術】
【０００２】
反射物品の従来の形成においては、反射剤又は蛍光粉末を、物品の表面上に直接スプレーしている。反射剤自体の化学的着色剤が示す明るい色によって、又は、蛍光粉末の化学的性質によって、人々は裸眼で強烈な色を見ることができる。この現象は一般的に“反射効果”と呼ばれている。しかしながら、反射剤等の着色剤は、接着剤や硬化剤を添加することによって物品の表面に接着されるので、スプレーされた化学物質の厚さが不均一に分布することになる。反射剤の物質は軟らかい接着層又は塗装層である。従って、このような層が長期間にわたって繰り返して擦られて摩耗すると、反射剤層が次第になくなっていく。更に、反射剤層は日光や湿気に晒されることが多いので、反射材層があせて劣化して、反射効果が衰える。従って、このような反射部品は、時間経過に対してその反射効果を維持することができないという欠点を有する。
【０００３】
また、反射物品の反射表面を形成するために、小型ガラス球も当該分野において使用されている。合成樹脂の発展及び他の分野の技術の発展によって、ガラス球、合成樹脂、金属を備えた膜、コーティング技術を用いて製造された反射膜が登場してきている。合成樹脂の発展によって、また発展していく社会の要求に応じて、配向させた反射膜に基づいた反射布が開発されている。
【０００４】
安全性及び多様な実際の応用における役割に関して、反射布は、輸送、公衆衛生、治安等の特殊な産業の屋外作業着において既に広く使用されている。反射材を着用すると、反射材の逆反射機能によって、ドライバーが遠くから作業者を見ることができて、事故が防止される。夜間に活動している一般人の安全も、洋服、靴、防止、鞄又は雨具に適用された反射布によって高めることができる。どの程度安全性が高められるかは、反射布の反射強度に応じる。反射性が高いほど、物品の視認性が高まり、遠くからでもドライバーが気付き易くなる。その反射性に加えて、安全性又は洋服における他の機能的応用のための設計される反射布は、洗濯可能であること、耐摩耗性、防水性等の長期間使用を促進するための特性を備えるようにも設計されることが望ましい。
【０００５】
従来技術の反射物品の製造方法が図１に示されていて、銀ペースト２をエマルションにドープして混合して、その混合物を、基体１（例えば、布、紙、プラスチックシート等）の上に重ねてコーティングして、最後に、ガラス粒子３を、接着性エマルションの上に直接コーティングして散乱させて、その製造を完了する。しかしながら、従来技術における反射物品は銀色しか示すことができない。
【０００６】
従って、洗濯可能であること、耐摩耗性、防水性、安価な製造、多様な基体（特に布）に対する応用可能性等の所望の特性を備えながら、多様な色を反射することができる反射物品の開発が依然として必要とされている。
【発明の概要】
【課題を解決するための手段】
【０００７】
上記の点に鑑み、本発明は、上述の問題点を解決するための反射膜を形成するための方法を提供する。本発明の方法は、
（ａ）第一基板を提供し、その上にリリース可能な接着層を形成するステップと、
（ｂ）リリース可能な接着層の上に反射粒子を適用するステップであって、反射粒子がリリース可能な接着層内に部分的に埋め込まれる、ステップと、
（ｃ）反射粒子及びリリース可能な接着層の上に顔料を適用するステップと、
（ｄ）顔料が反射粒子を完全には覆わないように顔料の一部を除去するステップと、
（ｅ）顔料及び反射粒子の上に反射層を形成するステップとを備える。
【０００８】
本発明は、反射物品を製造するための方法も有し、その方法は、ステップ（ａ）から（ｅ）に加えて、
（ｆ）第二基板を提供し、ホットグルーを用いて、ステップ（ｅ）において得られた反射層を第二基板に接着させるステップと、
（ｅ）リリース可能な接着層から第一基板を取り外すステップとを更に備える。
【発明の効果】
【０００９】
本発明で製造される反射物品は、入射光の光源が弱い場合には使用された顔料の色を示すことができ、強力な光源からの光が入射する場合には反射物品が高輝度銀色反射効果を達成しつつ、周囲の残留光を介して顔料の色を示す。本発明の反射物品は、高屈折率逆反射の特性の利点を活かして、所望の反射効果を有する。従って、このような反射物品は、特に夜間において高い視認性を有すると共に、反射の死角を排除して、多様な角度から反射光を見ることができるようにする。
【００１０】
以下、添付図面を参照して、本発明を説明する。
【図面の簡単な説明】
【００１１】
【図１】従来技術の反射物品を示す。
【図２】本発明の反射物品の一例を示す。
【発明を実施するための形態】
【００１２】
以下、上述のステップを、図２を参照して更に説明する。：まず、第一基板６を提供し、その上にリリース可能な接着層５を形成する。；リリース可能な接着層５の上に反射粒子３を適用する。反射粒子３はリリース可能な接着層５内に部分的に埋め込まれる。；反射粒子３及びリリース可能な接着層５の上に顔料を適用して顔料層を形成する。；顔料層４が反射粒子３を完全には覆わないように顔料の一部を除去する。；顔料層４及び反射粒子３の上に反射層２を形成する。；第二基板１を提供し、ホットグルーを用いて反射層２を第二基板に接着させる。；リリース可能な接着層から第基板６を取り外す。
【００１３】
本発明に適用可能な第一基板の材料は、例えば、ポリエチレンテレフタレート（ＰＥＴ，ｐｏｌｙｅｔｈｙｌｅｎｅ  ｔｅｒｅｐｈｔｈａｌａｔｅ）等のポリエステルや紙であるが、これらに限定されるものではない。
【００１４】
本発明に適用可能であるリリース可能な接着層の材料として、ポリエステル樹脂、ポリスチレン樹脂、ポリオレフィン樹脂、シリコーン樹脂、又はこれらの組み合わせを挙げることができるが、これらに限定されるものではない。本発明の好ましい実施形態によると、リリース可能な接着層はシリコーン樹脂を含む。
【００１５】
本発明に適用可能な反射粒子は、好ましくは高屈折率の透明顆粒であり、その材料は、ガラス、セラミック、合成樹脂、又はこれらの組み合わせであり得るが、これらに限定されるものではない。本発明の好ましい実施形態によると、反射粒子はガラス粒子を含む。本発明によると、反射粒子の粒径は、略０．０５ｍｍから０．３５ｍｍの範囲内であり、好ましくは略０．１ｍｍから０．２ｍｍの範囲内である。本発明において、反射粒子は、好ましくは、コーティング法によって、又は静電配置及び埋め込み法によって、リリース可能な接着層の上に適用されて、反射粒子がリリース可能な接着層内に部分的に埋め込まれる。
【００１６】
本発明で使用される顔料は、特定の波長の光を吸収することができて、その顔料が単色又は多色を有するようになる。必要とされる着色剤に加えて、顔料は、例えばポリマーやインクを含むが、これらに限定されるものではない。本発明に適用可能な着色剤は、当業者には既知の任意の着色剤であり得る。本発明の特定の実施形態では、顔料はポリウレタンを含む着色ペーストである。本発明によると、コーティングされる顔料の顔料厚さは、略０．００１ｍｍから０．０５０ｍｍの範囲内であり、好ましくは、その厚さは、略０．００２ｍｍから０．０１０ｍｍの範囲内である。
【００１７】
本発明の反射層は、反射粒子を通過した入射光を反射することができ、反射光が再び反射粒子に入射するようになる。本発明によると、反射層は顔料及び反射粒子の上に形成されて、反射粒子を完全に覆う。反射層は、金属粉末をコーティングすることによって、又は真空中で金属を電気めっきすることによって形成され得て、その金属は好ましくはアルミニウムである。本発明の特定の実施形態によると、形成される反射層の厚さは、略０．０１ｍｍから０．１０ｍｍの範囲内であり、好ましくは、その厚さは、略０．０５ｍｍから０．０８ｍｍの範囲内である。
【００１８】
本発明の方法によると、形成された顔料層は反射粒子を完全には覆わない。顔料層が反射粒子を完全に覆うと、光が顔料層によってブロックされて、反射層によって光が反射されない。
【００１９】
本発明では、ホットグルーを用いて、反射層を第二基板に接着させることができる。好ましい特定の実施形態によると、ホットグルーは、ポリウレタン（ＰＵ，ｐｏｌｙｕｒｅｔｈａｎｅ）を含み得る。
【００２０】
本発明に適用可能な第二基板は特に限定されず、適用される製品の設計に応じて当業者が決定し得るものであり、例えば、布、ガラス、金属、プラスチック、炭素繊維、ガラス繊維、上記材料によって形成された複合材であり得るが、これらに限定されるものではない。
【００２１】
本発明の方法において、リリース可能な接着層、顔料層、及び反射層は、コーティング法又は当業者に既知の他の方法によって形成される。コーティング法として、例えば、ナイフコーティング、ローラーコーティング、フレキソ印刷コーティング、熱転写コーティング、マイクログラビアコーティング、フローコーティング、カーテンコーティング、スピンコーティング、スプレーコーティング、バーコーティング、スロットダイコーティング、グラビアコーティング、スライドコーティング、他の方法、又は上記方法の組み合わせが挙げられるが、これらに限定されるものではない。
【００２２】
本発明の方法において、顔料の一部を除去する目的は、顔料が反射粒子を完全には覆わないようにするためである。顔料の一部は、物理的方法、化学的方法、又は当該分野において既知の他の方法によって除去可能であり、例えば、スクレーパーを用いてその部分を除去することや、適切な溶媒を用いてその部分を除去することによって、除去可能である。
【００２３】
本発明の一実施形態によると、顔料を適用した後であって、顔料の一部を除去する前において、適切な圧力を反射粒子に印加して、粒子をリリース可能な接着層により強固に接着させることができる。例えば、圧力は、プレス機械によって、カレンダー加工、圧縮、ローラー圧縮等の方法によって印加され得る。
【００２４】
本発明を、具体的な実施例によって更に詳細に説明する。これら実施例は本発明を単に例示するためだけのものであり、本発明の範囲を限定するものではないことを理解されたい。
【００２５】
［実施例：］
［実施例１：反射布の製造］
本実施例の反射布は、
（ａ）ＰＥＴを提供して、その上にシリコーン樹脂をコーティングするステップと、
（ｂ）シリコーン樹脂に、略０．１ｍｍから０．２ｍｍの範囲内の粒径を有するガラス粒子を静電的に埋め込むステップであって、ガラス粒子がシリコーン樹脂内に部分的に埋め込まれるステップと、
（ｃ）ガラス粒子及びシリコーン樹脂の上にポリウレタン着色ペーストをコーティングして、厚さ略０．０１０ｍｍのコーティング層を形成して、ペーストでコーティングされたガラス粒子をローラー圧縮によって圧縮するステップと、
（ｄ）スクレーパーを用いて、ポリウレタン着色ペーストの一部を除去し、ポリウレタン着色ペーストが完全には反射粒子を覆わないように除去量が調整されて、ポリウレタン着色ペーストのコーティング層が略０．００５ｍｍの厚さを有するように薄くされるステップと、
（ｅ）ポリウレタン着色ペースト及びガラス粒子の上にアルミニウム粉末コーティングを塗布するステップと、
（ｆ）布を提供して、ホットグルーを用いてアルミニウム粉末コーティングを布に接着させるステップと、
（ｇ）シリコーン樹脂からＰＥＴを剥がすステップとによって得られる。
【００２６】
［実施例２：反射布に対する反射性試験］
ＥＮ４７１規格に準じて、実施例１のステップによって、黄色の反射布（黄色着色ペーストを用いた）及び青色の反射布（青色着色ペーストを用いた）を製造して、ＡＲＴＣ（Ａｕｔｏｍｏｔｉｖｅ  Ｒｅｓｅａｒｃｈ  ＆  Ｔｅｓｔｉｎｇ  Ｃｅｎｔｅｒ）に反射性試験を依頼した。また、銀灰色の反射布（銀灰色の着色ペーストを用いた）を製造して、ＳＧＳ（Ｓｗｉｔｅｒｌａｎｄ  Ｇｅｎｅｒａｌ  Ｓｕｒｖｅｉｌｌａｎｃｅ）に反射試験を依頼した（台湾で、Ｔａｉｗａｎ  Ｉｎｓｐｅｃｔｉｏｎ  Ｔｅｃｈｎｏｌｏｇｙ  Ｃｏ．，Ｌｔｄに頼んだ）。以下の表に集められたデータを示す。
【００２７】
【表１】
2014111360.tif 000003
【００２８】
このデータから、本発明の反射布が、特に基本色に関する反射性において実証されているように、優れた反射性を有することが見て取れる。視野角が大きくなるほど、測定値が標準値を大きく超えて行く。また、本発明に従って製造された反射布は、発色の良さを示すことを特徴としていて、日中における視覚障害（つまり、視覚的不快感を生じさせること反射光）が防止される一方、薄暗い環境や夜間において、安全のための十分な反射効果が得られる。
【符号の説明】
【００２９】
１  第二基板
２  反射層
３  反射粒子
４  顔料層
５  接着層
６  第一基板
【図１】
2014111360.tif 000004
【図２】
2014111360.tif 000005
【外国語明細書】
2014111360000001.pdf